間反応を⾏った後に２４５℃以上２８０℃未満に昇温して反応を⼀定時間継続する⽅法、 ２００℃以上２４５℃未満、中でも２３０℃以上２４５℃未満において⼀定温度で⼀定時 間反応を⾏った後、２４５℃以上２８０℃未満に昇温して短時間で反応を完了させる⽅法 などが挙げられる。 

【００５９】 

 また、前記した重合反応を⾏う雰囲気は⾮酸化性雰囲気下であることが望ましく、窒素 、ヘリウム、アルゴンなどの不活性ガス雰囲気下で⾏うことが好ましく、特に経済性およ び取り扱いの容易さの観点から窒素雰囲気下で⾏うことが好ましい。さらに、重合反応に おける反応圧⼒に関しては、使⽤する原料及び溶媒の種類や量、あるいは重合反応温度な どに依存し⼀概に規定できないため、特に制限はない。 

【００６０】 

 重合反応⼯程を終えた段階での反応性官能基を有するモノハロゲン化芳⾹族化合物のＰ ＡＳへの導⼊量は、例えば、固体ＮＭＲでの官能基直接分析、ＦＴ−ＩＲでのベンゼン環 由来の吸収と官能基由来の吸収の⽐較による相対評価、重合前または重合途中での反応性 官能基含有モノハロゲン化芳⾹族化合物の仕込量から残存量を差し引いて算出した反応量 などで評価することができる。 

【００６１】 

 反応性官能基を有するモノハロゲン化芳⾹族化合物の反応量は、反応系内の硫⻩原⼦１ ．００モルに対し０．０７モル以上が好ましく、０．１０モル以上が更に好ましく、０． １２モル以上が特に好ましい。 

【００６２】 

 その上限は、０．４０モル以下が好ましく、０．３０モル以下が更に好ましく、０．２ ５モル以下が特に好ましい。本発明での反応量とは、重合⼯程終了後にサンプリングした サンプル中に残存する反応性官能基含有モノハロゲン化芳⾹族化合物量をガスクロマトグ ラフ（島津製作所製ＧＣ−１４Ｂ）にて定量し、重合前または重合途中仕込量から残存量 を差し引いて算出した値のことである。該反応量が多いほどＰＡＳ末端への反応性官能基 の導⼊量が多く、⾼い反応性を有することを意味しているが、反応系内の硫⻩原⼦１．０ ０モルに対し反応量が０．４０モル以下であれば、ＰＡＳが低分⼦量化し、耐熱性が低下 するようなことはない。⼀⽅、反応量が０．０７モル以上であればＰＡＳへの反応性官能 基の導⼊が不⼗分になるということはない。 

【００６３】 

 （１０）ポリマー回収  本発明のＰＡＳの製造においては、重合⼯程終了後に、重合⼯程で得られたＰＡＳ成分 および溶剤などを含む重合反応物からＰＡＳを回収する。回収⽅法としては、例えばフラ ッシュ法、すなわち重合反応物を⾼温⾼圧（通常２５０℃以上、０．８ＭＰａ以上）の状 態から常圧もしくは減圧の雰囲気中へフラッシュさせ溶媒回収と同時に重合体を粉粒状に して回収する⽅法や、クエンチ法、すなわち重合反応物を⾼温⾼圧の状態から徐々に冷却 して反応系内のＰＡＳ成分を析出させ、かつ７０℃以上、好ましくは１００℃以上の状態 で濾別することでＰＡＳ成分を含む固体を回収する⽅法等が挙げられる。 

【００６４】 

 本発明である、ＰＡＳ本来の耐熱性を損なうことなく、ポリマー鎖末端に反応性官能基 が多く導⼊されたＰＡＳが得られれば、クエンチ法、フラッシュ法いずれかに限定される ものではないが、フラッシュ法は、溶媒回収と同時に固形物の回収が可能であること、回 収時間が⽐較的短いこと、クエンチ法に⽐較して得られる回収物量が多いことなど、経済 的に優れた回収⽅法であること、また、フラッシュ法にて得られたＰＡＳはクロロホルム 抽出成分に代表されるようなポリマー鎖末端に反応性官能基が有するオリゴマー成分を多 く含むため、クエンチ法で得られたＰＡＳに⽐較して、反応性官能基が多く導⼊されたＰ ＡＳを簡便に得やすいことから、本発明における好ましい回収⽅法である。官能基含有量 の⾼いＰＡＳを得るのに好ましいクロロホルム抽出量としては１．０重量％以上が例⽰で き、より好ましくは２．０重量％以上である。なお、ここでのクロロホルム抽出量は、ポ 

